(57)【特許請求の範囲】
【請求項１】
鉄鋼材料の冷却過程において、
デルタ相からガンマ相への変態を凝固界面付近に形成させ、
さらに形成されたデルタ相とガンマ相の境界の温度が包晶温度±１５℃である様にし、
同じくデルタ相とガンマ相の境界で固相率が４０％以下である様にし、
デルタ相とガンマ相の境界を溶解させる相境界溶解工程を有していることを特徴とする鉄鋼製品の結晶粒の微細化方法。
【請求項２】
前記相境界溶解工程は、
凝固界面付近において、デルタ相からなるデンドライトを成長させるデルタ相デンドライト成長ステップと、
成長しつつあるデンドライトの冷却側をガンマ相に変態させ、デルタ相とガンマ相の境界とデンドライトの先端との距離を冷却時間の経過と共に短縮させるデンドライト内ガンマ相成長ステップと、
前記ガンマ相の成長に伴いデンドライトの先端との距離が、デルタ相の液相線温度と包晶温度マイナス１５℃の温度差をその位置における温度勾配で割った距離より小さくなった時点で、デルタ相とガンマ相の境界を溶解させ、デルタ相からなる先端側のデンドライトを分断して液相内に移動させるデンドライト分断ステップ
を有していることを特徴とする請求項１に記載の鉄鋼製品の結晶粒の微細化方法。
【請求項３】
前記相境界溶解工程はさらに、
前記液相内に移動したデルタ相からなる先端側のデンドライトを基に、新たにデルタ相からなるデンドライトを成長させる分断デンドライト成長ステップを、
有していることを特徴とする請求項２に記載の鉄鋼製品の結晶粒の微細化方法。
【請求項４】
前記相境界溶解工程は、冷却速度の制御により成されるものであり、
前記デンドライト内ガンマ相成長ステップと、前記デンドライト分断ステップにおける冷却速度は、前記デルタ相デンドライト成長ステップにおける冷却速度の７０％以下であることを特徴とする請求項２または請求項３に記載の鉄鋼製品の結晶粒の微細化方法。
【請求項５】
前記デンドライト内ガンマ相成長ステップにおける冷却速度は１５０℃／ｓ以下であることを特徴とする請求項４に記載の鉄鋼製品の結晶粒の微細化方法。
【請求項６】
前記鉄鋼材料は、普通鋼で、炭素は０．４〜０．９ｍａｓｓ％であることを特徴とする請求項１ないし請求項５のいずれか１項に記載の鉄鋼製品の結晶粒の微細化方法。
【請求項７】
前記相境界溶解工程は、
デルタ相からガンマ相に変態した凝固シェルの一部を、ガンマ相への変態後、所定時間内に包晶温度以上に加熱して、前記凝固シェルの一部を溶解させると共に、デルタ相を形成させるガンマ相加熱ステップと、
形成された前記デルタ相とガンマ相の境界を溶解させる溶解ステップを
有していることを特徴とする請求項１に記載の鉄鋼製品の結晶粒の微細化方法。
【請求項８】
前記ガンマ相加熱ステップは、
電磁的な撹拌により凝固シェル内の液相の熱を、デルタ相から変態したガンマ相に移動させて、当該箇所のデルタ相を包晶温度以上に加熱するものであることを特徴とする請求項７に記載の鉄鋼製品の結晶粒の微細化方法。
【請求項９】
前記鉄鋼材料は、普通鋼かつ炭素は０．１〜０．５ｍａｓｓ％であることを特徴とする請求項７または請求項８に記載の鉄鋼製品の結晶粒の微細化方法。
【請求項１０】
鉄鋼材料の冷却過程において、デルタ相からガンマ相への変態を凝固界面付近に形成させ、さらに形成されたデルタ相とガンマ相の境界の温度が包晶温度±１５℃である様にし、同じくデルタ相とガンマ相の境界で固相率が４０％以下である様にし、それらの結果デルタ相とガンマ相の境界が溶解する様子を、１８〜３０ｋｅＶの単色Ｘ線、あるいはそのエネルギー領域を含む白色Ｘ線でリアルタイムに観察して、デルタ相とガンマ相の境界が包晶温度の近傍で溶解する条件を測定し、取得するデータ取得工程と、
前記データ取得工程で得られた条件を基に、鉄鋼材料の製造における条件を制御して、デルタ相とガンマ相の境界を包晶温度の近傍で溶解させて分断する相境界溶解工程を、
有していることを特徴とする鉄鋼製品の結晶粒の微細化方法。
【請求項１１】
前記相境界溶解工程は、
普通鋼かつ炭素は０．４〜０．９ｍａｓｓ％の鉄鋼材料を製造するものであり、
デンドライト内におけるガンマ相の成長は、１５０℃／ｓ以下の冷却速度の下で成長させるものであり、
デルタ相が成長したのちガンマ相への変態をさせ、さらに形成されたデルタ相とガンマ相の境界を溶解させる際の冷却速度は、前記デルタ相のデンドライトが成長する際の冷却速度の７０％以下であることを特徴とする請求項１０に記載の鉄鋼製品の結晶粒の微細化方法。
【請求項１２】
前記相境界溶解工程は、
普通鋼かつ炭素は０．１〜０．５ｍａｓｓ％の鉄鋼材料を製造するものであり、
凝固シェル内のデルタ相からガンマ相に変態した箇所の一部を、ガンマ相への変態後、所定時間内に包晶温度以上に加熱して溶解させると共に、デルタ相を形成させ、次いで形成されたデルタ相とガンマ相の境界を溶解させるものであることを特徴とする請求項１０に記載の鉄鋼製品の結晶粒の微細化方法。
【請求項１３】
前記相境界溶解工程は、
デルタ相とガンマ相の境界が溶解し、さらにデルタ相が分離されるために、
デルタ相とガンマ相の境界の温度を包晶温度近傍とし、
またデルタ相とガンマ相の境界の固相率を４０％以下とするものであることを特徴とする請求項１０ないし請求項１２のいずれか１項に記載の鉄鋼製品の結晶粒の微細化方法。
【請求項１４】
前記相境界溶解工程は、
分離されたデンドライトが位置する箇所の温度を液相線以下に調節し、分離されたデルタ相のデンドライトを種として新たに結晶を成長させる分断デンドライト成長ステップを有していることを特徴とする請求項１０ないし請求項１３のいずれか１項に記載の鉄鋼製品の結晶粒の微細化方法。
【請求項１５】
前記相境界溶解工程は、
Ｍｎ、Ｃｏ、Ｃｕ、Ｎｂ、Ｎｉ、Ｓｉ、Ａｌ、Ｃｒ、Ｍｏ、Ｐ、Ｓｎ、Ｔｉ、Ｖ、Ｗから選択された元素を配合して、液相線温度と、包晶温度の少なくとも一方を調節する元素配合温度調節ステップを有していることを特徴とする請求項１ないし請求項１４のいずれか１項に記載の鉄鋼製品の結晶粒の微細化方法。
【発明の詳細な説明】
【技術分野】
【０００１】
本発明は鉄鋼製品の結晶粒の微細化方法に関し、特にデンドライトの溶断機構を用いた鉄鋼製品の結晶粒の微細化方法に関する。
【背景技術】
【０００２】
鉄鋼製品は、一般的に結晶粒が小さいほど、また等軸晶化されているほど偏析が低減し、力学的特性や耐食性が向上する。しかし、結晶粒の微細化や等軸晶化は、その形成機構が必ずしも明確ではないため、経験的な知見に基づいて、以下に示すような種々の技術により、結晶粒の微細化を制御することが行われている。
【０００３】
例えば、結晶粒の核生成サイトとなる介在物を含有させて制御する技術として、鋼鋳片の製造に際してＣａを含む金属酸化物を介在物として含有させる技術が開示されている（特許文献１）。
【０００４】
その他、結晶粒の核生成サイトとなる介在物として、ＴｉＮ等を用いて制御する等の技術が実用化されている。
【０００５】
また、流動を付加して制御する技術として、連続鋳造において電磁撹拌ならびに圧下により、結晶粒の微細化や等軸晶化を図るだけでなく鋳片の中心偏析と内質欠陥を防止する技術が開示されている（特許文献２）。
【０００６】
その他、電磁力により生じた振動で微細化を図る技術も開示されている（非特許文献１）。
【０００７】
なお、溶解したＦｅ−Ｃ系において、０．５ｍａｓｓ％Ｃ以下の鉄鋼材料の冷却においては、デルタ相の液相線温度からｂｃｃ（体心立方格子、通常デルタ相と呼ばれる）が成長し、包晶温度（Ｆｅ−Ｃ系においては１４９３℃）において形成されるｆｃｃ（面心立方格子、通常ガンマ相と呼ばれる）が成長し、凝固が完了する。デルタ相ならびにガンマ相の凝固においてはデンドライト（樹枝状結晶）の形態になる。また、Ｆｅ−Ｃ系において０．５ｍａｓｓ％Ｃより炭素濃度が高い鉄鋼材料の冷却においても、デルタ相の液相線温度以下まで冷却されてもガンマ相が核生成しない場合、デルタ相が核生成して成長し、包晶温度未満でガンマ相が形成し、０．５ｍａｓｓ％Ｃ以下の鉄鋼材料の冷却と同様の凝固機構となる。実際の製鋼においては、デルタ相ならびにガンマ相の結晶粒を均一かつ微細化することが、後工程での圧延の組織制御の観点から重要とされている。
【先行技術文献】
【特許文献】
【０００８】
【特許文献１】特開２００８−１２７５９９号公報
【特許文献２】特開平８−２２４６５０号公報
【非特許文献】
【０００９】
【非特許文献１】Ｍ．Ｕｓｕｉ  他２名、「Ｓｏｌｉｄｉｆｉｅｄ  Ｓｔｒｕｃｔｕｒｅ  Ｃｏｍｐａｒｉｓｏｎ  ｕｎｄｅｒ  Ｉｍｐｏｓｉｔｉｏｎ  ｏｆ  Ｏｓｃｉｌｌａｔｉｎｇ  Ｅｌｅｃｔｒｏｍａｇｎｅｔｉｃ  Ｆｏｒｃｅ  ａｎｄ  ＤＣ  Ｅｌｅｃｔｒｏｍａｇｎｅｔｉｃ  Ｆｏｒｃｅ」、ＩＳＩＪ  Ｉｎｔｅｒｎａｔｉｏｎａｌ  Ｖｏｌ．４７（２００７）、Ｎｏ．１１  ｐｐ１５７１−１５７４
【発明の概要】
【発明が解決しようとする課題】
【００１０】
しかしながら、経験的な知見に基づいている従来の技術では、一定の制約や限界があるため、近年の産業、技術の高度化の下で、鉄鋼材料の偏析の低減、力学的特性や耐食性の向上に対して益々厳しくなっているユーザからの要望を充分満たしているとは言えないのが実状である。
【００１１】
例えば、前記の結晶粒の核生成サイトとなる介在物を含有させる方法では、効果が限定的であるだけでなく、介在物が製品特性に悪影響を及ぼす可能性がある。
【００１２】
そして、前記の溶鋼の電磁撹拌や電磁振動を利用する方法は、インゴットを用いた製造（鋳造）に適用しようとすると、多くの場合適用することが困難である。
【００１３】
このため、適用の制約を受けることなく、鉄鋼材料の結晶粒をより微細化し、等軸晶化することにより、偏析をより低減させ、力学的特性や耐食性をより向上させた鉄鋼材料を提供することが可能な技術の開発が望まれていた。
【課題を解決するための手段】
【００１４】
本発明者は、以上の課題を解決することを目的として鋭意研究を行った結果、溶融した鉄鋼材料の冷却過程において、デルタ相のデンドライトが発生し、さらにガンマ相が形成される過程において、包晶温度近傍における冷却を制御すると、即ち、包晶変態を制御することによりデルタ相とガンマ相の境界が溶解してデンドライトが分断されることをＸ線観察により見出し、鉄鋼材料の結晶粒を一層微細化し、併せて一層の等軸晶化も可能となる本発明を完成させるに至ったものである。以下、本発明に関する各技術について説明する。
【００１５】
本発明に関する第１の技術は、
鉄鋼材料の冷却過程において、冷却速度の制御、撹拌、所定の元素の配合等により、
デルタ相からガンマ相への変態を凝固界面付近に形成させ、
さらに形成されたデルタ相とガンマ相の境界の温度が包晶温度から所定の範囲内にある様にし、
同じくデルタ相とガンマ相の境界で固相率が所定の臨界値以下である様にし、
デルタ相とガンマ相の境界を溶解させる相境界溶解工程を有していることを特徴とする鉄鋼製品の結晶粒の微細化方法である。
【００１６】
本技術においては、鉄鋼材料の冷却過程においてデルタ相とガンマ相の境界を溶解し、分離したデンドライトからデルタ相あるいはガンマ相の結晶を形成させるため、結晶の粒を小さくすることができる。このため、鉄鋼材料の結晶粒を一層微細化し、等軸晶化することが可能となる。
【００１７】
なお、本技術は、電磁気的な流動付加等の従来の方法と異なり適用の制約が少なく、広く適用できるため、現在以上に偏析が低減し、力学的特性や耐食性が向上した鉄鋼材料を広く提供することができる。また、本技術は、従来の他の微細化の方法と組合せて実施することを排除するものではなく、他の方法と組合せてもよい。
【００１８】
また、「冷却速度の制御、撹拌、所定の元素の配合等」における「等」の趣旨は、「デルタ相からガンマ相への変態を凝固界面付近に形成させ、さらに形成されたデルタ相とガンマ相の境界の温度が包晶温度から所定の範囲内にある様にし、同じくデルタ相とガンマ相の境界で固相率が所定の臨界値以下である様にし」、その結果として「デルタ相とガンマ相の境界を溶解させる」方法を具体的に例示することにあり、例えば、振動の付加等の他の方法でも「デルタ相とガンマ相の境界を溶解させる」のであれば本技術に含める趣旨である。
【００１９】
また、「凝固界面付近」とは、液相と固相の境界面やその近傍を指し、液相は一旦凝固した後再度溶解して形成される場合をも含み、固相は液相が凝固して形成されたデルタ相やガンマ相である。
【００２０】
また、「包晶変態」とは、初晶のデルタ相の周囲を包晶相であるガンマ相が取囲む一般的な包晶変態のみならず、デンドライト（樹枝状結晶）のデルタ相がアームに沿ってガンマ相に変態する現象をも含む。
【００２１】
また、「包晶温度から所定の範囲内」とは、包晶温度±１５℃、好ましくは±１０℃である。但し、液相、デルタ相、ガンマ相が入組んだ微細構造であるため、局所的に範囲外となってもよい。
【００２２】
また、凝固シェルや鋳型内の鋼材全体としては、デルタ相とガンマ相の境界の溶融の対象となっていない領域では、例えば鋳型壁近傍はそれ以下の温度であり、中央の液相部はそれより高い温度であってもよい。
【００２３】
また、「固相率が所定の臨界値以下」とは、４０％程度以下の固相率であることを示しているが、材料の組成によっては多少増加しても良い。
【００２４】
本発明に関する第２の技術は、
前記相境界溶解工程は、
凝固界面付近において、デルタ相からなるデンドライトを成長させるデルタ相デンドライト成長ステップと、
成長しつつあるデンドライトの冷却側をガンマ相に変態させ、デルタ相とガンマ相の境界とデンドライトの先端との距離を冷却時間の経過と共に短縮させるデンドライト内ガンマ相成長ステップと、
前記ガンマ相の成長に伴いデンドライトの先端との距離が所定の距離より小さくなった時点で、デルタ相とガンマ相の境界を溶解させ、デルタ相からなる先端側のデンドライトを分断して液相内に移動させるデンドライト分断ステップを、
を有していることを特徴とする第１の技術に記載の鉄鋼製品の結晶粒の微細化方法である。
【００２５】
鉄鋼材料の冷却過程において冷却速度を制御する等の手段により、包晶温度付近において液相内にデルタ相のデンドライトを発生させ、冷却により冷却側をガンマ相に変態させ、デルタ相とガンマ相の境界とデンドライトの先端との距離を冷却時間の経過と共に短縮させ、距離が小さくなった時点でデルタ相とガンマ相の境界を溶解させることにより、現在以上に偏析が低減し、力学的特性や耐食性が向上した鉄鋼材料を広く提供できる。
【００２６】
なお、ここに「デンドライトの先端との距離が所定の距離」の「所定の距離」とは、一般的には５ｍｍ以下を指す。ただし、デルタ相の液相線温度と包晶温度マイナス１５℃の温度差をその位置における温度勾配で割った距離であり、材料の組成や温度分布等によっては多少長くなってもよい。
【００２７】
また、「デルタ相からなる先端側のデンドライトを分断」するに際しては、その境界の位置やその近傍における固相率が４０％と程度以下であることが好ましい。
【００２８】
本発明に関する第３の技術は、
前記相境界溶解工程はさらに、
前記液相内に移動したデルタ相からなる先端側のデンドライトを基に、新たにデルタ相からなるデンドライトを成長させる分断デンドライト成長ステップを、
有していることを特徴とする第２の技術に記載の鉄鋼製品の結晶粒の微細化方法である。
【００２９】
液相内に移動したデルタ相からなる先端側のデンドライトを基に、新たにデルタ相からなるデンドライトを成長させることにより、分断と新たなデンドライトの成長が繰返されるため、第２の技術の効果が一層発揮される。
【００３０】
なお、先端側のデンドライトを液相内に積極的に移動させる手段としては、電磁気的な撹拌等が考えられる。
【００３１】
本発明に関する第４の技術は、
前記相境界溶解工程は、冷却速度の制御により成されるものであり、
前記デンドライト内ガンマ相成長ステップと、前記デンドライト分断ステップにおける冷却速度は、前記デルタ相デンドライト成長ステップにおける冷却速度の７０％以下であることを特徴とする第２の技術または第３の技術に記載の鉄鋼製品の結晶粒の微細化方法である。
【００３２】
デンドライト内ガンマ相成長ステップと、デンドライト分断ステップにおける冷却速度を、デルタ相デンドライト成長ステップにおける冷却速度に対し、７０％以下とすることにより、デンドライトのデルタ相とガンマ相の境界の溶解が適切になされるため、第２の技術または第３の技術の効果が一層発揮される。
【００３３】
なお、前記した「７０％以下」の冷却速度については、生産効率の面から６０％以上であることが好ましい。５０％以下であるとより好ましい。
【００３４】
本発明に関する第５の技術は、
前記デンドライト内ガンマ相成長ステップにおける冷却速度は１５０℃／ｓ以下であることを特徴とする第４の技術に記載の鉄鋼製品の結晶粒の微細化方法である。
【００３５】
本技術においては、デンドライト内ガンマ相成長ステップにおける冷却速度は１５０℃／ｓ以下であるため、、第２の技術または第３の技術の効果が一層発揮される。
【００３６】
冷却速度が１５０℃／ｓを超えると、デンドライトのデルタ相とガンマ相の境界の溶解が適切になされなくなる。１５０℃／ｓ以下であると、これらの問題が発生せず、好ましい。１℃／ｓ以下であるとより好ましい。
【００３７】
本発明に関する第６の技術は、
前記鉄鋼材料は、普通鋼で、炭素は０．４〜０．９ｍａｓｓ％であることを特徴とする第１の技術ないし第５の技術のいずれかに記載の鉄鋼製品の結晶粒の微細化方法である。
【００３８】
普通鋼で、炭素は０．４〜０．９ｍａｓｓ％である鉄鋼材料を用いた場合、第１の技術ないし第５の技術の効果を良好に発揮させることができ好ましい。
【００３９】
本発明に関する第７の技術は、
前記相境界溶解工程は、
デルタ相からガンマ相に変態した凝固シェルの一部を、ガンマ相への変態後、所定時間内に包晶温度以上に加熱して、前記凝固シェルの一部を溶解させると共に、デルタ相を形成させるガンマ相加熱ステップと、
形成された前記デルタ相とガンマ相の境界を溶解させる溶解ステップを
有していることを特徴とする第１の技術に記載の鉄鋼製品の結晶粒の微細化方法である。
【００４０】
一旦デルタ相からガンマ相に変態した凝固シェルの一部を、ガンマ相への変態後、所定時間内に包晶温度以上に加熱して、前記凝固シェルの一部を溶解させると共に、デルタ相を形成させ、デルタ相とガンマ相の境界を溶解させることにより、凝固シェルに第１の技術を適用することが可能となり、適用範囲が広がる。
【００４１】
なお、「所定時間」とは、ミクロ偏析が消滅しない時間を言い、具体的には、３０秒以内が好ましく、早いほど好ましい。数秒程度が望ましい。
【００４２】
また、「凝固シェル」とは、デンドライトおよびデンドライトが粗大化した固相が相互に接触し、力学的には固相様のように振る舞う領域を指す。
【００４３】
本発明に関する第８の技術は、
前記ガンマ相加熱ステップは、
電磁的な撹拌により凝固シェル内の液相の熱を、デルタ相から変態したガンマ相に移動させて、当該箇所のデルタ相を包晶温度以上に加熱するものであることを特徴とする第７の技術に記載の鉄鋼製品の結晶粒の微細化方法である。
【００４４】
本技術においては、「包晶温度以上に加熱」する手段として、簡便な手段である電磁的な撹拌を液相に与えて、温度が高い液相から温度の低い固相に熱を移動させて、固相を加熱するため、第７の技術の効果を簡単に発揮させることが可能となる。
【００４５】
本発明に関する第９の技術は、
前記鉄鋼材料は、普通鋼かつ炭素は０．１〜０．５ｍａｓｓ％であることを特徴とする第７の技術または第８の技術に記載の鉄鋼製品の結晶粒の微細化方法である。
【００４６】
普通鋼で、炭素は０．１〜０．５ｍａｓｓ％である鉄鋼材料を用いた場合、第７の技術または第８の技術の効果を良好に発揮させることができ好ましい。
【００４７】
本発明に関する第１０の技術は、
鉄鋼材料の冷却過程において、冷却速度の制御、撹拌、所定の元素の配合等により、デルタ相からガンマ相への変態を凝固界面付近に形成させ、さらに形成されたデルタ相とガンマ相の境界の温度が包晶温度から所定の範囲内にある様にし、同じくデルタ相とガンマ相の境界で固相率が所定の臨界値以下である様にし、それらの結果デルタ相とガンマ相の境界が溶解する様子を、１８〜３０ｋｅＶの単色Ｘ線、あるいはそのエネルギー領域を含む白色Ｘ線でリアルタイムに観察して、デルタ相とガンマ相の境界が包晶温度の近傍で溶解する温度条件、組成の条件、臨界固相率等の条件を測定し、取得するデータ取得工程と、
前記データ取得工程で得られた温度条件、組成の条件、臨界固相率等の条件を基に、鉄鋼材料の製造における温度条件、組成の条件、臨界固相率等の条件を制御して、デルタ相とガンマ相の境界を包晶温度の近傍で溶解させて分断する相境界溶解工程を、
有していることを特徴とする鉄鋼製品の結晶粒の微細化方法である。
【００４８】
本技術においては、データ取得工程で得られたデータを基に相境界溶解工程における各種の条件を設定するため、多種、多様な鉄鋼材料に対して確実にデルタ相とガンマ相の境界を包晶温度の近傍で溶解させて分断することが可能となる。このため、冷却に伴ってデルタ相、さらにその周囲や周囲の一部にガンマ相が形成される際にできる結晶の粒を確実、効率的に小さくすることができるため、鉄鋼材料の結晶粒を一層微細化し、等軸晶化することが可能となる。
【００４９】
なお、「データ取得工程」と「相境界溶解工程」は、同一の製鋼所、製鉄会社である必要はなく、このため既に得られたデータ、公開されているデータを基になされる相境界溶解工程を有していたり、それらのデータから推定される数値を基になされる相境界溶解工程を有しておれば、本技術に含まれる。
【００５０】
本発明に関する第１１の技術は、
前記相境界溶解工程は、
普通鋼かつ炭素は０．４〜０．９ｍａｓｓ％の鉄鋼材料を製造するものであり、
デンドライト内におけるガンマ相の成長は、１５０℃／ｓ以下の冷却速度の下で成長させるものであり、
デルタ相が成長したのちガンマ相への変態をさせ、さらに形成されたデルタ相とガンマ相の境界を溶解させる際の冷却速度は、前記デルタ相のデンドライトが成長する際の冷却速度の７０％以下であることを特徴とする第１０の技術に記載の鉄鋼製品の結晶粒の微細化方法である。
【００５１】
デンドライト内におけるガンマ相の成長は冷却速度が１５０℃／ｓ以下であり、形成されたデルタ相とガンマ相の境界を溶解させる際の冷却速度は、デルタ相のデンドライトが成長する際の冷却速度の７０％以下に制御することにより、普通鋼かつ炭素は０．４〜０．９ｍａｓｓ％の鉄鋼材料を製造するに際して、第１０の技術の効果が一層発揮される。
【００５２】
本発明に関する第１２の技術は、
前記相境界溶解工程は、
普通鋼かつ炭素は０．１〜０．５ｍａｓｓ％の鉄鋼材料を製造するものであり、
凝固シェル内のデルタ相からガンマ相に変態した箇所の一部を、ガンマ相への変態後、所定時間内に包晶温度以上に加熱して溶解させると共に、デルタ相を形成させ、次いで形成されたデルタ相とガンマ相の境界を溶解させるものであることを特徴とする第１０の技術に記載の鉄鋼製品の結晶粒の微細化方法である。
【００５３】
凝固シェル内のデルタ相からガンマ相に変態した箇所を、その後所定時間内に包晶温度以上に加熱して、変態直後のガンマ相の一部を溶解させると共に、デルタ相を形成させ、次いで形成されたデルタ相とガンマ相の境界を溶解させることにより、普通鋼かつ炭素は０．１〜０．５ｍａｓｓ％の鉄鋼材料を製造するに際して、第１０の技術の効果が一層発揮される。
【００５４】
本発明に関する第１３の技術は、
前記相境界溶解工程は、
デルタ相とガンマ相の境界が溶解し、さらにデルタ相が分離されるために、
デルタ相とガンマ相の境界の温度を包晶温度近傍とし、
またデルタ相とガンマ相の境界の固相率を所定の値以下とするものであることを特徴とする第１０の技術ないし第１２の技術のいずれかに記載の鉄鋼製品の結晶粒の微細化方法である。
【００５５】
温度と固相率の制御を適切に行ってデルタ相を分離させることにより、結晶粒子を一層微細化させることができ、第１０の技術ないし第１２の技術のいずれかに記載の技術の効果が一層発揮される。
【００５６】
本発明に関する第１４の技術は、
前記相境界溶解工程は、
分離されたデンドライトが位置する箇所の温度を液相線以下に調節し、分離されたデルタ相のデンドライトを種として新たに結晶を成長させる分断デンドライト成長ステップを有していることを特徴とする第１０の技術ないし第１３の技術のいずれかに記載の鉄鋼製品の結晶粒の微細化方法である。
【００５７】
分離されたデルタ相のデンドライトを種として新たに結晶を成長させることにより、結晶粒子を一層微細化させることができ、第１０の技術ないし第１３の技術のいずれかに記載の効果が一層発揮される。
【００５８】
本発明に関する第１５の技術は、
前記相境界溶解工程は、
所定の元素を配合して、液相線温度と、包晶温度の少なくとも一方を調節する元素配合温度調節ステップを有していることを特徴とする第１の技術ないし第１４の技術のいずれかに記載の鉄鋼製品の結晶粒の微細化方法である。
【００５９】
液相線温度と、包晶温度の少なくとも一方（特に包晶温度）を、所定の元素を配合して調節するため、適用範囲が広がる。
【００６０】
一般的には、包晶温度（平衡温度）を上昇させる元素としては、特にＭｎ、その他Ｃｏ、Ｃｕ、Ｎｂ、Ｎｉ等を挙げることができ、低下させる元素としては、特にＳｉ、その他Ａｌ、Ｃｒ、Ｍｏ、Ｐ、Ｓｎ、Ｔｉ、Ｖ、Ｗ等を挙げることができる。なお、液相線温度は、配合物が増加すると一般的には低下する。
【００６１】
本発明は、以上の知見に基づくものであり、請求項１に記載の発明は、
鉄鋼材料の冷却過程において、
デルタ相からガンマ相への変態を凝固界面付近に形成させ、
さらに形成されたデルタ相とガンマ相の境界の温度が包晶温度±１５℃である様にし、
同じくデルタ相とガンマ相の境界で固相率が４０％以下である様にし、
デルタ相とガンマ相の境界を溶解させる相境界溶解工程を有していることを特徴とする鉄鋼製品の結晶粒の微細化方法である。
【００６２】
請求項２に記載の発明は、
前記相境界溶解工程は、
凝固界面付近において、デルタ相からなるデンドライトを成長させるデルタ相デンドライト成長ステップと、
成長しつつあるデンドライトの冷却側をガンマ相に変態させ、デルタ相とガンマ相の境界とデンドライトの先端との距離を冷却時間の経過と共に短縮させるデンドライト内ガンマ相成長ステップと、
前記ガンマ相の成長に伴いデンドライトの先端との距離が、デルタ相の液相線温度と包晶温度マイナス１５℃の温度差をその位置における温度勾配で割った距離より小さくなった時点で、デルタ相とガンマ相の境界を溶解させ、デルタ相からなる先端側のデンドライトを分断して液相内に移動させるデンドライト分断ステップ
を有していることを特徴とする請求項１に記載の鉄鋼製品の結晶粒の微細化方法である。
【００６３】
請求項３に記載の発明は、
前記相境界溶解工程はさらに、
前記液相内に移動したデルタ相からなる先端側のデンドライトを基に、新たにデルタ相からなるデンドライトを成長させる分断デンドライト成長ステップを、
有していることを特徴とする請求項２に記載の鉄鋼製品の結晶粒の微細化方法である。
【００６４】
請求項４に記載の発明は、
前記相境界溶解工程は、冷却速度の制御により成されるものであり、
前記デンドライト内ガンマ相成長ステップと、前記デンドライト分断ステップにおける冷却速度は、前記デルタ相デンドライト成長ステップにおける冷却速度の７０％以下であることを特徴とする請求項２または請求項３に記載の鉄鋼製品の結晶粒の微細化方法である。
【００６５】
請求項５に記載の発明は、
前記デンドライト内ガンマ相成長ステップにおける冷却速度は１５０℃／ｓ以下であることを特徴とする請求項４に記載の鉄鋼製品の結晶粒の微細化方法である。
【００６６】
請求項６に記載の発明は、
前記鉄鋼材料は、普通鋼で、炭素は０．４〜０．９ｍａｓｓ％であることを特徴とする請求項１ないし請求項５のいずれか１項に記載の鉄鋼製品の結晶粒の微細化方法である。
【００６７】
請求項７に記載の発明は、
前記相境界溶解工程は、
デルタ相からガンマ相に変態した凝固シェルの一部を、ガンマ相への変態後、所定時間内に包晶温度以上に加熱して、前記凝固シェルの一部を溶解させると共に、デルタ相を形成させるガンマ相加熱ステップと、
形成された前記デルタ相とガンマ相の境界を溶解させる溶解ステップを
有していることを特徴とする請求項１に記載の鉄鋼製品の結晶粒の微細化方法である。
【００６８】
請求項８に記載の発明は、
前記ガンマ相加熱ステップは、
電磁的な撹拌により凝固シェル内の液相の熱を、デルタ相から変態したガンマ相に移動させて、当該箇所のデルタ相を包晶温度以上に加熱するものであることを特徴とする請求項７に記載の鉄鋼製品の結晶粒の微細化方法である。
【００６９】
請求項９に記載の発明は、
前記鉄鋼材料は、普通鋼かつ炭素は０．１〜０．５ｍａｓｓ％であることを特徴とする請求項７または請求項８に記載の鉄鋼製品の結晶粒の微細化方法である。
【００７０】
請求項１０に記載の発明は、
鉄鋼材料の冷却過程において、デルタ相からガンマ相への変態を凝固界面付近に形成させ、さらに形成されたデルタ相とガンマ相の境界の温度が包晶温度±１５℃である様にし、同じくデルタ相とガンマ相の境界で固相率が４０％以下である様にし、それらの結果デルタ相とガンマ相の境界が溶解する様子を、１８〜３０ｋｅＶの単色Ｘ線、あるいはそのエネルギー領域を含む白色Ｘ線でリアルタイムに観察して、デルタ相とガンマ相の境界が包晶温度の近傍で溶解する条件を測定し、取得するデータ取得工程と、
前記データ取得工程で得られた条件を基に、鉄鋼材料の製造における条件を制御して、デルタ相とガンマ相の境界を包晶温度の近傍で溶解させて分断する相境界溶解工程を、
有していることを特徴とする鉄鋼製品の結晶粒の微細化方法である。
【００７１】
請求項１１に記載の発明は、
前記相境界溶解工程は、
普通鋼かつ炭素は０．４〜０．９ｍａｓｓ％の鉄鋼材料を製造するものであり、
デンドライト内におけるガンマ相の成長は、１５０℃／ｓ以下の冷却速度の下で成長させるものであり、
デルタ相が成長したのちガンマ相への変態をさせ、さらに形成されたデルタ相とガンマ相の境界を溶解させる際の冷却速度は、前記デルタ相のデンドライトが成長する際の冷却速度の７０％以下であることを特徴とする請求項１０に記載の鉄鋼製品の結晶粒の微細化方法である。
【００７２】
請求項１２に記載の発明は、
前記相境界溶解工程は、
普通鋼かつ炭素は０．１〜０．５ｍａｓｓ％の鉄鋼材料を製造するものであり、
凝固シェル内のデルタ相からガンマ相に変態した箇所の一部を、ガンマ相への変態後、所定時間内に包晶温度以上に加熱して溶解させると共に、デルタ相を形成させ、次いで形成されたデルタ相とガンマ相の境界を溶解させるものであることを特徴とする請求項１０に記載の鉄鋼製品の結晶粒の微細化方法である。
【００７３】
請求項１３に記載の発明は、
前記相境界溶解工程は、
デルタ相とガンマ相の境界が溶解し、さらにデルタ相が分離されるために、
デルタ相とガンマ相の境界の温度を包晶温度近傍とし、
またデルタ相とガンマ相の境界の固相率を４０％以下とするものであることを特徴とする請求項１０ないし請求項１２のいずれか１項に記載の鉄鋼製品の結晶粒の微細化方法である。
【００７４】
請求項１４に記載の発明は、
前記相境界溶解工程は、
分離されたデンドライトが位置する箇所の温度を液相線以下に調節し、分離されたデルタ相のデンドライトを種として新たに結晶を成長させる分断デンドライト成長ステップを有していることを特徴とする請求項１０ないし請求項１３のいずれか１項に記載の鉄鋼製品の結晶粒の微細化方法である。
【００７５】
請求項１５に記載の発明は、
前記相境界溶解工程は、
Ｍｎ、Ｃｏ、Ｃｕ、Ｎｂ、Ｎｉ、Ｓｉ、Ａｌ、Ｃｒ、Ｍｏ、Ｐ、Ｓｎ、Ｔｉ、Ｖ、Ｗから選択された元素を配合して、液相線温度と、包晶温度の少なくとも一方を調節する元素配合温度調節ステップを有していることを特徴とする請求項１ないし請求項１４のいずれか１項に記載の鉄鋼製品の結晶粒の微細化方法である。
【発明の効果】
【００７６】
本発明によれば、適用の制約を受けることなく、鉄鋼材料の結晶粒をより微細化し、等軸晶化することにより、偏析をより低減させ、力学的特性や耐食性をより向上させた鉄鋼材料を提供することができる。
【図面の簡単な説明】
【００７７】
【図１】鉄鋼材料の凝固過程をリアルタイムで観察する観察装置の構成を概念的に示す図である。
【図２】０．５８ｍａｓｓ％Ｃ、０．６ｍａｓｓ％Ｍｎ、０．３ｍａｓｓ％Ｓｉの炭素鋼の凝固過程においてδ相とγ相の相境界でデンドライトが溶断した様子を示すＸ線透過像である。
【図３】０．４４ｍａｓｓ％Ｃの炭素鋼の凝固過程において生成したδ相とδ相がγ相へ変態した３秒後の状態を示すＸ線透過像である。
【図４】本発明の第１の実施の形態における鉄鋼材料の凝固過程においてデンドライトの溶断を起こす位置における液相線温度（Ｍ．Ｐ．）から包晶変態点近傍の温度範囲の冷却速度を概念的に示すグラフである。
【発明を実施するための形態】
【００７８】
以下、本発明を実施の形態に基づいて説明する。なお、本発明は、以下の実施の形態に限定されるものではない。本発明と同一および均等の範囲内において、以下の実施の形態に対して種々の変更を加えることが可能である。
【００７９】
１．鉄鋼材料の凝固過程に関するデータの取得
鉄鋼材料の組成は多種多様であり、また組成に応じて融点や各変態点とも変化する。そこで、本発明を適切に実施するためには、実施対象の材料と同じ組成の試料を対象に予め包晶変態がなされる温度の付近における凝固や相の変態等の過程を観察し、柱状結晶から等軸晶へ遷移する温度、冷却速度、温度勾配等について必要なデータを取得し、あるいは確認しておくことが好ましい。また、鉄鋼材料に各種の元素が配合される場合のδ相とγ相の平衡温度に及ぼす影響等についても必要なデータを取得しておくことが好ましい。以下、データを取得するための手段について説明する。
【００８０】
（１）凝固過程観察用の観察装置および観察用試料
イ．観察装置
図１は、鉄鋼材料の凝固過程をリアルタイムで観察する観察装置の構成を概念的に示す図である。図１において、１９は試料であり、５１はＸ線スリットであり、５２はチャンバであり、５３はグラファイトヒータであり、５４はＸ線検出器（２次元）であり、５５は図示しないＸ線発生源から照射されたＸ線ビームである。
【００８１】
本観察装置は、溶融させた試料１９を凝固させる際の冷却速度を０．１〜２Ｋ／ｓの範囲内で制御して冷却する機能を有している。また、使用するＸ線ビームは、１８〜３０ｋｅＶの単色Ｘ線、あるいはそのエネルギー領域を含む白色Ｘ線である。以上のほか、試料の保持具、温度センサ、グラファイトヒータの電源、チャンバの真空ポンプ、試料の温度や冷却速度を制御するための装置等と装備しているが、これらは本発明の趣旨に直接の関係が無く、自明であり、また煩雑となるため、図示は省略してある。なお、このことは他の図でも同様である。
【００８２】
ロ．観察用試料
試料の厚さは、用いるＸ線ビームのエネルギーの大きさに応じて適宜設定されるが、例えば２０ｋｅＶのＸ線ビームを用いる場合には５０〜２００μｍ程度である。
【００８３】
（２）試料の溶融方法および凝固過程の制御
イ．溶融方法
まず、グラファイトヒータにより試料１９を０．１℃／ｓ（秒）〜１℃／ｓで昇温する様に加熱し、一旦融点より多少高い温度まで昇温して試料を溶解させ、溶融状態を１分以上保持する。
【００８４】
ロ．凝固過程の制御
次に、０．１〜２Ｋ／ｓの範囲の速度で冷却し、δ相のデンドライトを形成させる。次いで、さらなる温度の低下によりデンドライトの冷却側にγ相が形成されるが、この時点で冷却速度を３０％以上低下させるか一定温度に保持し、これによりデンドライト内におけるδ相とγ相との相境界がデンドライトの先端に近づく様にする。相境界がデンドライトの先端からある距離以内に近づき、また相境界の温度が包晶温度近傍まで温度で上昇と、相境界の溶解を確認することができる。なお、この時の試料中の温度勾配は１〜３Ｋ／ｍｍであり、δ相のデンドライトの成長速度は５〜２００μｍ／ｓの範囲であった。
【００８５】
以上のように制御された凝固過程にある試料を前記観察装置を用いて観察し、併せて実施に必要な温度等のデータを取得する。また、各種元素の及ぼす影響についても、それらの元素を所定濃度含む複数の試料を対象にして同様の実験を行って必要なデータを取得する。
【００８６】
（３）データの取得例
以下、２種類の鉄鋼材料について、データの取得を行った例について説明する。
【００８７】
イ．第１の例
本例は、０．５８ｍａｓｓ％Ｃ、０．６ｍａｓｓ％Ｍｎ、０．３ｍａｓｓ％Ｓｉの炭素鋼の凝固過程におけるデータの取得を行った例である。図２は、本例の炭素鋼の凝固過程においてδ相とγ相の相境界でデンドライトが溶断した様子を示すＸ線透透過像である。本例の場合１．７Ｋ／ｓの速度で冷却することによりδ相のデンドライトが成長し、その低温側にγ相が発生している様子と、かかる現象が生じた時点で冷却を停止することによりδ相とγ相との相境界でデンドライトが溶断（分断）し、その結果δ相のデンドライトが分離された状態（折れ曲っている状態）とを示している。なお、分断されたデンドライトがその場の留まった場合やデンドライトの分断位置における固相率が高く移動できない場合には、分岐柱状晶様の組織が形成される。例えば、図２において溶断し折れ曲がったデンドライトが液相に移動しない場合は分岐柱状晶が形成される。
【００８８】
また、図１に示す装置で可能な０．１〜２Ｋ／ｓの範囲の冷却速度では、デンドライトの寸法（平均アーム径）は５０〜１０μｍまで変化するが、成長の形態は同じであり、類似した包晶変態の発生、デンドライトの溶断が期待される。
【００８９】
また、冷却を停止せず、その速度を３０％以上低下させた場合においても、デンドライトの成長速度の低下、その先端とδ相とγ相との相境界の距離（長さ）の短縮が顕在化し、また相境界での溶断が生じることも確認できた。
【００９０】
なお、従来の平衡状態図による知見では、Ｃの含有量が０．５ｍａｓｓ％Ｃ以上の組成範囲は、δ相デンドライトは形成されない組成範囲であるが、０．４〜０．９ｍａｓｓ％Ｃまでの組成範囲においてδ相のデンドライトの成長、δ相とγ相の相境界がデンドライトの先端の近傍（デンドライトの先端からおよそ５ｍｍ以内）へ移動する現象が観察された。このように、本例では、デンドライトが一方向に連続的に成長できる条件、つまり柱状晶が形成できる条件にも拘わらずデンドライトが溶断かつ分離し、等軸晶化、結晶粒の微細化が実現でき、その結果偏析などの欠陥生成を抑制する効果がある。
【００９１】
ロ．第２の例
Ｃの含有量が０．４５ｍａｓｓ％Ｃ以下の炭素鋼では、δ相からγ相への変態が非平衡で生じる場合がある。δ相が包晶温度より低温となり、かつ固相率が高い状態では数秒以内にγ相に変態するが、この状態ではδ相とγ相との相境界での溶断は生じない。即ち、図３は、０．４４ｍａｓｓ％Ｃの炭素鋼（Ｓ４５Ｃ）の凝固過程において生成したδ相とδ相がγ相へ変態した３秒後の状態を示すＸ線透過像である。本炭素鋼の場合は、δ相が包晶温度以下の温度にまで過冷し、過冷状態で、かつ、固相率の高い状態でγ相へ変態する。このような変態モードではδ相とγ相との相境界での溶解は生じない。
【００９２】
しかし、変態によって生成したγ相を変態直後に包晶温度近傍まで加熱すると液相とδ相が形成され、固相率が４０％以上であり力学的には固相様の性質を有する凝固シェルの先端近傍（５ｍｍ以内）にδ相とγ相との相境界が形成され、前記第１の例における冷却過程と同様にこの相境界が溶解し、デンドライト様のδ相を分離させることが可能となる。
【００９３】
このように、液相線温度と包晶温度との差が２０Ｋ以上である、即ち、δ相とγ相の相境界がδ相デンドライト先端近傍に形成されない０．４ｍａｓｓ％Ｃ以下の炭素鋼においては、γ相を包晶温度近傍まで加熱する手段でδ相とγ相との相境界を溶解させ、デンドライト様のδ相を分離することが可能である。
【００９４】
２．溶断の機構および溶断の条件の説明
δ相とγ相の相境界が溶断することは、従来の知見では全く予想できなかった現象であり、また本発明の原理、ポイントに関わる。以下、前記のデータの取得例等の観察結果を踏まえて、溶断の機構および溶断が生じる条件を説明する。
【００９５】
（１）δ相がγ相に変態して相境界が形成されると、そこに過剰なエネルギー（δ相とγ相の粒界エネルギー）が生じる。
（２）δ相とγ相の相境界が包晶温度に保持されて条件では、微量の液相が形成されてもバルクの自由エネルギーは増加しない。
【００９６】
（３）δ相と液相との界面エネルギーとγ相と液相との界面エネルギーの和が、δ相とγ相の界面エネルギーより低い場合、包晶温度やその近傍の温度ではδ相とγ相と界面に液相が在る方が自由エネルギーは低くなるため相境界が溶解する。
【００９７】
（４）包晶温度より高温では、平衡状態で液相が存在できるため、δ相とγ相との相境界の溶解は、より容易になる。
【００９８】
（５）包晶温度未満では、液相が形成されることによりバルクの自由エネルギーが増加する為溶解は困難になるが、一定の温度範囲では溶解が生じる。但し、どの程度の範囲で溶解が生じるかは、δ相と液相との界面エネルギー、γ相と液相との界面エネルギー、δ相とγ相の界面エネルギーのみならずδ相、γ相、液相の自由エネルギーの相対的な関係に拠る。このため、実施に際しては、図１に示す装置で実施の対象である鉄鋼材料のデータを取得する必要がある。
【００９９】
（６）δ相とγ相との相境界が溶解する範囲は、包晶温度±１０Ｋ程度である。本発明ではこの温度範囲を包晶温度近傍としている。
【０１００】
３．取得データの利用
各組成の鉄鋼材料に対して、以上の方法で取得した適切な冷却条件、包晶温度等のデータを、実際の連続鋳造、鋳造等に利用することとなる。
【０１０１】
一般的に、鉄鋼材料の連続鋳造においては、前記の試料の場合に比べて冷却条件の範囲は広い。即ち、鋳片の表面から内部に向かって凝固時の冷却速度は２００Ｋ／ｓから数Ｋ／ｓまで変化し、温度勾配も数１０Ｋ／ｍｍからほぼ０Ｋ／ｍｍまで変化している。しかし、デンドライトの形状、性状を決定する主要な因子である成長速度は、図１に示す装置の試料でも連続鋳造でも１０〜２００μｍ／ｓの範囲であり、連続鋳造における成長速度と同じである。また固相率分布は温度勾配から容易に求めることができる。このため、前記の試料から取得されたデータを基に、科学的合理性を失うことなく連続鋳造時のδ相デンドライトの成長、δ相からγ相への包晶変態の評価を行うことができる。特に図１に示した観察装置を用いた凝固過程の観察は、従来の如何なる手法よりも現実の凝固過程の情報を実証的に得ることができる手法であり、その観察に基づいた連続鋳造時におけるδ相デンドライトの成長、包晶変態の評価は信頼性が高い。
【０１０２】
一般的には、デンドライトの成長速度Ｖ、デンドライト先端における温度勾配Ｇならびに冷却速度Ｒには、
Ｒ  ＝  Ｇ  ｘ  Ｖ
の関係が成り立つ。図１に示した観察装置を用いて得られたデンドライトの溶断の条件は上式を用いて実際の連続鋳造における条件の評価に用いることができる。
【０１０３】
連続鋳造であれば、柱状晶から等軸晶への遷移が望まれる位置を決め、その位置における凝固開始温度時の冷却速度と温度勾配、δ相デンドライトの成長速度を推定する。その上で、その位置が包晶温度になる時の冷却速度が凝固開始時の冷却速度に比べて３０％以上低下する様に（１）モールドフラックスと鋳型間の熱伝達を調整する。（２）モールドの冷却水量を調整する。（３）モールド外での冷却水のスプレー量を調整する。（４）電磁撹拌装置等による液相の流動速度を増加させて液相から凝固シェルへの熱輸送を促進させる等の操作を行う。
【０１０４】
なお、必要に応じて、δ相とγ相の平衡温度を上昇させる元素や、低下させる元素を添加してもよい。一般的には、上昇させる元素としては、特にＭｎ、Ｃｏ、Ｃｕ、Ｎｂ、Ｎｉ等が用いられ、低下させる元素としては、特にＳｉ、Ａｌ、Ｃｒ、Ｍｏ、Ｐ、Ｓｎ、Ｔｉ、Ｖ、Ｗ等が用いられる。添加に際しては、鉄鋼材料中に存在する、あるいは配合されている他の元素との相互作用をも考慮したうえで添加する元素が適宜選定される。
【０１０５】
４．実施の形態
（１）第１の実施の形態
本実施の形態は、デンドライトが発生し、成長する過程において、液相線温度になった時に比べて、包晶変態点近傍の温度になった時点での冷却を多少遅らせ、包晶変態を制御してデンドライトを溶断させることに関する。
【０１０６】
図４は、当該データの具体的な内容を、即ち液相線温度（Ｍ．Ｐ．）から包晶変態点（包晶温度）近傍における鉄鋼材料の冷却速度を概念的に示すグラフである。このグラフにおいて、縦軸は温度であり、横軸は冷却の経過時間である。図４において破線は従来の冷却速度であり、実線は本実施の形態の冷却速度である。
【０１０７】
本実施の形態においては、Ｃの含有量が０．４〜０．９ｍａｓｓ％Ｃの範囲の炭素鋼において、１５０℃／ｓ以下の速度で冷却することによりδ相デンドライトを成長させた後、冷却速度を３０％以上低下させることによりδ相とγ相との相境界を包晶温度近傍とし、デンドライトにγ相を発生させさらにデンドライトを溶断させる。分断されたデンドライトの先端から新たにδ相が成長し、また分断箇所から、即ち冷却側からγ相への変態が生じていき、再度の相境界の溶断が生じることとなる。
【０１０８】
以上の冷却過程により、等軸晶のみならず分岐柱状晶の形成がなされる。これらのため、鋳型側から鋳片内部に向かって柱状晶、さらに鋳造時にはδ相とγ相の相境界が溶断した位置からデンドライト先端の位置までは分岐状晶、内部では分離したデンドライトの先端が種になった等軸晶が分布した組織となる。そして、この状態で圧延、より一層の熱処理が成される。
【０１０９】
（２）第２の実施の形態
本実施の形態は、δ相からγ相へ変態している凝固シェルを加熱し、凝固先端付近にδ相を形成し、δ相とγ相との相境界を溶解させて固相を溶断させるものである。
【０１１０】
以上の下で、Ｃの含有量が０．１〜０．５ｍａｓｓ％Ｃの鉄鋼材料において、δ相からγ相へ溶解を伴わずに変態した凝固シェルを、γ相が変態した後ミクロ偏析が生じない３０秒以内に電磁的に撹拌し、これにより液相から熱を移動させて加熱し、凝固シェルの一部を、あるいは当該γ相の一部を再度溶解させると共に、冷却によりδ相を形成させ、δ相とγ相との相境界を溶解させて凝固シェルの溶断を行う。
【０１１１】
本実施の形態においても、等軸晶のみならず分岐状晶が形成される。これらのため、鋳型側から鋳片内部に向かって柱状晶、さらに鋳造時にはδ相とγ相との相境界が溶断した位置からデンドライト先端の位置までは分岐状晶、内部では分離したデンドライトの先端が種になった等軸晶が分布した組織となる。そして、この状態で圧延、より一層の冷却等の処理が成される。
【符号の説明】
【０１１２】
１９    試料
５１    Ｘ線スリット
５２    チャンバ
５３    グラファイトヒータ
５４    Ｘ線検出器
５５    Ｘ線ビーム
【図１】
0005408585.tif 000002
【図４】
0005408585.tif 000003
【図２】
0005408585.tif 000004
【図３】
0005408585.tif 000005